СПОСОБ ПРОИЗВОДСТВА МЕТАНОЛА, ДИМЕТИЛОВОГО ЭФИРА И НИЗКОУГЛЕРОДИСТЫХ ОЛЕФИНОВ ИЗ СИНТЕЗ-ГАЗА

1. Способ производства метанола, диметилового эфира и низкоуглеродистого олефина из синтез-газа, включающий стадию контакта синтез-газа с катализатором в условиях, обеспечивающих преобразование синтез-газа в метанол, диметиловый эфир и низкоуглеродистый олефин, отличающийся тем, что катализатор содержит аморфный сплав, состоящий из компонентов М и X, в которых компонент Х представляет В и/или Р, компонент М представляет два или несколько элементов, выбранных из группы IIIA, IVA, VA, IВ, IIВ, IVB, VB, VIB, VIIB и VIII, и ряд лантанидов Периодической таблицы элементов.
2. Способ по п.1, в котором мольное отношение между компонентом М и компонентом Х в сплаве от 0,01 до 15.
3. Способ по п.1, в котором мольное отношение между компонентом М и компонентом Х в сплаве от 0,2 до 10.
4. Способ по п.1, в котором указанный компонент М является двумя или несколькими элементами, выбранными из ряда лантанидов третьего, четвертого и пятого рядов группы IIIA, IVA, VA, IB, IIB, IVB, VB, VIB, VIIB и VIII Периодической таблицы элементов.
5. Способ по п.1, в котором указанный компонент М является двумя или несколькими элементами, выбранными из Сu, Zn, V, Сr, Mn, Fe, Co, Ni, Zr, Мо, Sn и La.
6. Способ по п.1, в котором указанный компонент М содержит Сu.
7. Способ по п.1, в котором указанный компонент М содержит Сu и Zn.
8. Способ по п.1, в котором указанный катализатор дополнительно содержит носитель, в который или на который диспергирован или загружен аморфный сплав, и на основе общего веса катализатора, количество аморфного сплава составляет 3-90% по весу и количество носителя 10-97% по весу.
9. Способ по п.8, в котором указанный носитель - одно или несколько веществ, выбранных из неокислительных пористых неорганических окислов, молекулярных сит, активного углерода, глин, фосфатов, сульфатов и металлических галоидных соединений.
10. Способ по п.8, в котором указанный катализатор дополнительно содержит присадку, которая загружена на/или в носитель и выбрана из одного или несколько элементы или их окислов группы IA, IIА, IIIA, IVA, VA, IB, IIB, IVB, VIII, и ряда лантанидов Периодической таблицы элементов.
11. Способ по п.10, в котором на основе веса носителя количество присадки составляет 0,5-40% по весу.
12. Способ по п.10, в котором указанная присадка - один или несколько элементом или их окислов, выбранными из ряда лантанидов, и третьего, четвертого и пятого рядов группы IA, IIА, IIIA, IVA, VA, IB, IIB, IVB, и VIII Периодической таблицы элементов.
13. Способ по п.10, в котором указанный присадка - один или несколько элементы или их окислов, выбранных из группы К, Ca, Mg, Ga, Sn, Р, Сu, Zn, Zr, Fe и La.
2
14. Способ по п.1, в котором условия преобразования синтез-газа в метанол, диметиловый эфира и низкоуглеродистый олефин включают температуру реакции 200-400°С, давление реакции 0,5-6 МПа, объемную скорость подаваемого синтез-газа 1000-10000 мл/гч и мольное отношение между H и CO в синтез-газе от 1 до 3.
15. Способ по п.14, в котором температура реакции 200-270°С и давление реакции - 1-6 МПа, когда метанол и диметиловый эфир производятся как целевые продукты, и низкоуглеродистые олефины производятся как побочные продукты.
16. Способ по п.14, в котором температура реакции - 270-400°С и давление реакции 0,5-2 MПa, когда низкоуглеродистые олефины производятся как целевые продукты, и метанол и диметиловый эфир производятся как побочные продукты.
17. Способ по п.8, в котором катализатор приготавливается, механически смешивая аморфный сплав и носитель; используя способ пропитки-восстановления или способ восстановления-пропитки, чтобы непосредственно пропитать аморфный сплав на носителе; или используя способ соосаждения, чтобы непосредственно наложить аморфный сплав на носитель; или любую комбинацию вышеупомянутых способов.